(57)【特許請求の範囲】
【請求項１】
（ａ）アクリル系樹脂、（ｂ）ポリエチレンワックス又はその誘導体、（ｃ）ポリプロピレンワックス又はその誘導体及び（ｄ）アルカノールアミンを含有し、（ｃ）成分に対する（ｂ）成分の割合が重量比で９．０〜１．５であり、ｐＨが７．０〜１１．０である床用処理剤。
【発明の詳細な説明】
【０００１】
【発明の属する技術分野】
本発明は、クッションフロア等の合成樹脂系床材、またはフローリング等の木質系床に対し、光沢や濃色化を呈し、防護性を有する床用処理剤に関する。
【０００２】
【従来の技術及び発明が解決しようとする課題】
家屋の床材には、木質系および合成樹脂系の床材が多く使われている。これら床材の保護つや出しに関しては、スチレン−アクリル共重合体ラテックス等をベースとした樹脂ポリマーなどが使用されている。しかしながら、これらの床用つや出し剤は使用する前に使用場所の汚れを取り除く作業をしなくてはならなかった。
そこで、本出願人は以前、特開平６−３３０１６号公報において、界面活性剤、グリコール系溶剤を用いることにより床用つや出し剤に洗浄力を付与し、一度の拭き掃除で汚れを落とし、つや出しも行う事を特徴とする床用つや出し洗浄剤を開発し、提案した。
また、特開平９−１８８８５３号公報には、水不溶性ポリマーエマルション、親水性溶剤と共にポリエチレンとポリプロピレンとからなるポリオレフィンワックスを特定比率で配合することにより、美麗でつやのある表面を長期にわたって維持でき、且つ歩行時の滑り安さを低減した床用洗浄つや出し剤が記載されている。
しかしながら、従来の技術は、洗浄力において不十分であり、さらなる改善が求められていた。
本発明の課題は、処理による洗浄力と光沢を有し、さらには耐傷性を有する床用処理剤を提供することである。
【０００３】
【課題を解決するための手段】
本発明は、（ａ）アクリル系樹脂、（ｂ）ポリエチレンワックス又はその誘導体、（ｃ）ポリプロピレンワックス又はその誘導体及び（ｄ）アルカノールアミンを含有し、（ｃ）成分に対する（ｂ）成分の割合が重量比で９．０〜１．０であり、ｐＨが７．０〜１１．０である床用処理剤に関する。
【０００４】
【発明の実施の形態】
本発明の床用処理剤は、（ａ）成分である樹脂が水中に分散したエマルジョンであり、（ａ）成分としては、アクリロニトリル、メタクリロニトリル、メタクリル酸メチル、メタクリル酸エチル、メタクリル酸ブチル、メタクリル酸２エチルヘキシル、アクリル酸メチル、アクリル酸エチル、アクリル酸ブチル、アクリル酸２エチルヘキシル、メタクリル酸、アクリルアミド、ジメチルアクリルアミド及びアクリル酸から選ばれるアクリル系モノマーから生成されるホモポリマー又はコポリマーや、前記アクリル系モノマーとその他モノマーとして、スチレン、ビニルトルエン、イタコン酸、クロトン酸、フマル酸、マレイン酸のモノマー群から選ばれるモノマーとのコポリマーから選ばれる一種以上の水不溶性の樹脂等が例示され、より好ましくは（ｉ）スチレンと（ii）メタクリレート、アクリレート、メタクリル酸およびアクリル酸から選ばれる一種以上とのコポリマーが例示される。
これらアクリル系樹脂は乳化重合により合成することができ、またアクリル系樹脂エマルジョンとして市販されているものを使用することができる。アクリル系樹脂は、充分な保護性を得る為に床用処理剤中に、２〜25重量％、好ましくは３〜８重量％含有される。なお、床用処理剤の調製時には、乳化重合後のエマルジョンの形態で配合することが好ましく、配合量は有効量（Active）より求められる。
【０００５】
本発明の（ｂ）成分のポリエチレンワックスは、一般のエチレンの重合によって得る方法、一般成形用の容器等に使用されるポリエチレンを熱分解して得る方法、一般成形用の容器等に使用されるポリエチレンの製造時に副生成される低分子量のポリエチレンを分離生成する方法又は乳化重合方法等により入手可能である。ポリエチレンワックスの誘導体としては、例えば酸化ポリエチレンワックス、即ち空気酸化等の方法によりポリエチレンワックス骨格にカルボキシル基や水酸基等を付与したものの他に、マレイン酸変性、フマル酸変性、イタコン酸変性、又はスチレン変性等の変性体が挙げられる。本発明では、ポリエチレンワックス及び／又は酸化ポリエチレンワックスが好ましい。これらのポリエチレンワックス又はその誘導体は、市販のものを使用することができる。尚、（ｂ）成分を乳化剤等を用いてエマルジョンとして配合する場合、その配合量はエマルジョン中の有効量（Active）により求めることができる。
【０００６】
本発明の（ｃ）成分のポリプロピレンワックスは、一般のプロピレンの重合によって得る方法、一般成形用の容器等に使用されるポリプロピレンを熱分解して得る方法、一般成形用の容器等に使用されるポリプロピレンの製造時に副生成される低分子量のポリプロピレンを分離生成する方法等により入手可能である。ポリプロピレンワックスの誘導体としては、上記のポリエチレンワックスの場合と同様に、ポリプロピレンワックス骨格にカルボキシル基や水酸基等を付与した酸化ポリプロピレンワックスの他に、マレイン酸変性、フマル酸変性、イタコン酸変性、又はスチレン変性等の変性体が挙げられる。本発明では、ポリプロピレンワックス及び／又はマレイン酸変性ポリプロピレンワックスが好ましい。これらのポリプロピレンワックス又はその誘導体は、市販のものを使用することができる。尚、（ｃ）成分を乳化剤等を用いてエマルジョンとして配合する場合、その配合量はエマルジョン中の有効量（Active）により求めることができる。
【０００７】
本発明の床用処理剤は、上記（ｃ）成分に対する（ｂ）成分の割合が、重量比で９．０〜１．０であることが必要であり、好ましくは９．０〜１．５、最も好ましくは９．０〜２．０である。この範囲において、処理後のべたつき感がなく、且つ耐傷性に優れる。
【０００８】
（ｂ）成分及び（ｃ）成分のワックス成分は、床用処理剤中に合計で好ましくは０．１〜５．０重量％、より好ましくは０．２〜１．６重量％含有される。
【０００９】
本発明の床用処理剤は、（ｄ）成分としてアルカノールアミンが配合される。アルカノールアミンとしては、モノエタノールアミン、ジエタノールアミン、トリエタノールアミン、モノメチルモノエタノールアミン、ジメチルモノエタノールアミンが挙げられる。本発明では、モノエタノールアミン、モノメチルモノエタノールアミンが最も好ましい。アルカノールアミンは床用処理剤中０．１〜１．０重量％、特に０．２〜０．６重量％含有することが好ましい。
【００１０】
本発明の床用処理剤のｐＨは、床面に対する洗浄性及び基材損傷性の点から７．０〜１１．０、好ましくは８．０〜１０．０である。
【００１１】
本発明の床用処理剤には、更に一般式（１）で示されるグリコール系溶剤のうち、２０℃における蒸気圧が２００Ｐａ以下のものを、床用処理剤中に０．５〜１２．０重量％、好ましくは１．０〜４．０重量％配合することが好ましい。
RO(C2H4O)x(C3H6O)yR'  （１）
〔ここで、R, R' はそれぞれ水素原子又は炭素数１〜７のアルキル基を表し、R, R' が同時に水素原子であることはない。x, yは０≦x ≦５，０≦y ≦３の平均値であって、x, yが同時に０であることはない。〕
本発明では、特にこれらグリコール系溶剤のうち、R が炭素数１〜４のアルキル基、 R' が水素原子、ｘが２または３であり、且つｙが０のものが好ましく、特にジエチレングリコールモノエチルエーテルが最も好ましい。
【００１２】
本発明に配合可能なその他成分として、まず界面活性剤が挙げられる。本発明では特に非イオン界面活性剤が好ましい。界面活性剤は床用処理剤中に０．１〜１．０重量％含有することが好ましい。
また、光沢をよくするために、特開平５−３２９３９号公報記載のようなシリコーンオイル、変性シリコーンを配合してもよい。シリコーンは床用処理剤中に０．０１〜１．６重量％含有することが好ましい。
その他の成分としてエタノール、香料、色素または抗菌・抗カビ剤を配合してもよい。
【００１３】
本発明の床用処理剤の残部は水であり、床用処理剤中に７０〜９５重量％含まれる。
【００１４】
本発明の床用処理剤は、そのまま、床に塗布した後、乾燥した雑巾や、モップ、また特開平９−１３１２８８号公報及び特開平９−２５３０１７号公報記載の「モップ状清掃具に装着して用いる取り替え式の清掃シート」を用いて塗り伸ばす方法で使用することができ、特に、床用処理剤をスプレー式トリガー付き容器に充填し、床に吹き付けて拭き伸ばす方法が好ましい。
【００１５】
【実施例】
実施例１〜４、比較例１〜３
＜床用処理剤の調製＞
表１に示す床用処理剤を調製した。なお、成分の詳細は下記に記載した通りである。
・配合成分
アクリル系樹脂エマルジョン１：
ローム＆ハース社製のポリアクリル系樹脂エマルジョン  ＮＴ−２６２４（有効分３８．０％）
アクリル系樹脂エマルジョン２：
メタクリル酸20％、スチレン３％、アクリル酸エチル30％、メタクリル酸メチル47％を用いて乳化重合法により得られたアクリル系／スチレン共重合体樹脂エマルジョン（有効分３５．０％）
グリコール系溶剤：
ジエチレングリコールモノエチルエーテル（２０℃における蒸気圧１７Ｐａ）
界面活性剤：
ポリオキシエチレンアルキルエーテル（アルキル基の炭素数が12〜14の２級アルコールに、エチレンオキサイドを平均７モル付加させたもの）
ポリエチレンワックスエマルジョン：
酸化ポリエチレンワックスＥ−４Ｂ（東邦化学工業（株）製、（有効分４０％））
ポリプロピレンワックスエマルジョン：
Ｐ−５０６０（東邦化学工業（株）製、（有効分４０％））
シリコーン：
ポリエーテル変性シリコーン（信越化学工業（株）製、ＫＦ−６１８（有効分１００％））
アルカノールアミン：
モノエタノールアミン
抗菌・抗カビ剤：
プロキセルＢＤＮ（ゼネカ社製）
＜評価方法＞
・洗浄力の測定
市販のバターをクロロホルムで20％に希釈した液に、ＳＵＳ３０４試験片（ＪＩＳ  Ｇ  ４３０５）を浸積後、試験片表面が液面に対して垂直になるように過剰な液を落としながらゆっくり引き上げる。これを乾燥させて薄く均一なバター膜を形成し、モデル汚れプレートとする。モデル汚れプレートに調製した配合液を滴下し、10秒後にミスト状にイオン交換水を噴霧し、機械力を与えないように注意しながら配合液を洗い流す。
操作の結果、液滴下部のバター除去率を面積比で求め、その割合をもって洗浄力の指標とした。
【００１６】
・耐傷性の測定
フローリングの床材と家具の脚等との摩擦によって生じる剥離に対する耐傷性を下記方法により調べた。
［試験サンプルの調製方法］
松下電工製フローリングＫＥＧ６２５Ｋを１５ｃｍ×３０ｃｍに切り出した床材サンプルに対して、０．５ｇの調製液を散布し、均一となるように小さく折り畳んだ３０ｃｍ×２０ｃｍのタオル生地で塗り伸ばした。１時間の間隔をあけて、これを６回繰り返した後に、一昼夜乾燥させたものを試験サンプルとして用いた。
［評価方法］
日本テストパネル大阪株式会社製標準試験板「カシノキ」を用いて、図１に示す試験片を切り出した。試験片の直角片を上記床材サンプル塗布面に押しつけ、図２に示すように上から荷重Ｆ（６ｋｇ）をかけながら床材サンプル上を１５ｃｍにわたって１０ｃｍ／秒の速さで５回摺動させ、試験サンプル上の塗膜に入った傷の様子を肉眼で観察して、以下の基準により評価した。
５：全く傷の痕跡が認められない
４：かろうじて傷の痕跡が認められる
３：明らかに傷の痕跡が認められる
２：明らかに傷の痕跡が認められると共に、塗膜の部分的剥離が認められる
１：塗膜の接触部全面にわたる剥離が認められる
・光沢増分の測定
光沢増分は、スガ試験機株式会社製デジタル変角光沢計ＵＧＶ−５Ｄ型を用い、入射角と受光角をそれぞれ60°に設定して、松下電工製フローリングＫＥＣ６２５に対して、塗布前と、調製液の塗布と乾燥を３回繰り返した後の光沢の差を求めることによって得た。
【００１７】
【表１】
0003913418.tif 000002
【図面の簡単な説明】
【図１】  実施例において、耐傷性の測定に用いた試験片を示す図である。
【図２】  実施例において、耐傷性の測定の状況を示す図である。
【図１】
0003913418.tif 000003
【図２】
0003913418.tif 000004